FR 2642890 A1 19900810 FR 8901666 A 19890209 MATERIAU COLLOIDE CONDUCTEUR DE CATIONS ALCALINS ET APPLICATIONS A TITRE D'ELREWCTROL$TES L'invention concerne de nouveaux matériaux à conductivité ionique susceptibles d'être utilisés comme électrolytes notamment dans des systèmes électrochromes. Plus précisément, l'invention a pour objet des matériaux colloïdes conducteurs de cations alcalins, un mode de préparation de ces matériaux ainsi que l'applica- tion de tels matériaux en tant qu'électrolytes dans des vitrages dits électrochromes, c'est-à-dire dont la trans- mission lumineuse est modifiée sous l'action d'une diffé- rence de potentiel électrique. La combinaison d'une polybase au sens de BRONS- TED, c'est-à-dire d'un polymère présentant des centres ac- cepteurs de protons avec-un sel inorganique MX en l'absence de solvant a été très étudiée en vertu de ses propriétés de conductionri ionique. Ainsi, il est connu par exemple du brevet EP-A-13 199 des matériaux macromoléculaires à con- duction ionique constitués par une solution solide d'un sel de métal alcalin dissous au sein d'un polymère basique comportant des hétéroatomes choisis parmi l'oxygène, l'azote, le soufre et le phosphore. Les meilleures perfor- mances de conductivité ont été obtenues avec un complexe polyoxyéthylène sel de lithium, toutefois ces matériaux ne donnent pas satisfaction sur de nombreux points auxquels différents travaux ont tenté de porter remède sans aboutir toutefois à des résultats parfaitement satisfaisants. Tout d'abord, on sait que le phénomène de con- duction se produit pratiquement exclusivement avec un - 2 - polymère en phase amorphe élastomère, lorsque les ions et les segments du polymère sont facilement mobiles; or, les homopolymères du type polyéther ou polyimine ont tendance à cristalliser très facilement. Pour l'éviter, il a été pro- posé par exemple dans le brevet EP-A-119 912 des matériaux macromoléculaires constitués par des copolymères de l'oxyde d'éthylène et d'un deuxième motif du type étheroxyde cy- clique. On obtient des polymères dont la tendance à la cristallisation est considérablement réduite par rapport aux homopolymères à chaînes linéaires, mais en revanche l'énergie de solvatation du sel par le polymère est dimi- nuée en raison de la diminution du nombre de centres basi- ques portés par le polymère susceptibles de dissocier le sel et par voie de conséquence la conductivité ionique. Si la cristallisation doit être évitée, il en est de même de la vitrification du polymère, aussi le deuxième critère de sélection est celui d'une température de tran- sition vitreuse aussi basse que possible afin de préserver les propriétés de viscoélasticité qui conviennent pour les mouvements des différentes chaînes présentes et qui sont par ailleurs favorables à une bonne mise en oeuvre du ma- tériau qui doit pouvoir être utilisé en couches minces ce qui implique généralement une flexibilité suffisante. Pour accroître cette flexibilité, on peut "porter" le matériau à une température plus élevée, mais si des températures d'utilisation voisines de 80-100o C sont admissibles pour des applications telles les générateurs électrochimiques, il n'en est pas de même pour des applications du type vi- trages électrochromes qui doivent pouvoir fonctionner à température ambiante et même à des températures inférieures à -10 C par exemple. Enfin, l'analyse du mécanisme de conduction a montré que le nombre de transport anionique est souvent équivalent au nombre de transport cationique, même avec des anions du type C104, SCN, CF3SO3 dont le volume est pourtant beaucoup plus grand que celui des cations Li+, Na ou K+; or la conduction du cation joue un rôle privilégié dans divers mécanismes tels l'électrochromisme. Dans le brevet EP-A-213 985, il a été proposé des sels dont l'anion - 3- se présente sous la forme d'une chaîne polyéther dont l'extrémité porte une fonction anionique, la longueur de la chaîne limitant la mobilité de l'anion. Dans le même es- prit, il a été également proposé de greffer les anions sur la chaîne polymérique ou de les associer à cette chaîne par des liaisons hydrogène. De façon générale, les conductivités ioniques obtenues à température ambiantes sont relativement faibles, par exemple inférieures à 10-5 -lcm1, ce qui interdit nombre d'utilisations pratiques. De plus et de façon systématique, la présence d'eau doit être évitée dans ces mélanges: la conduction par les protons et les hydroxyles a pu être jugée parfois plus importante que la conduction par le cation métallique. De plus, la présence d'eau est fortement dommageable à la stabilité électrochimique de l'électrolyte (il faut en ef- fet opérer dans une plage étroite sous peine de formation d'hydrogène gazeux avec apparition de petites bulles). Par ailleurs, l'eau entraîne généralement un vieillissement accéléré ou une dissolution des couches minces de matériaux en contact avec l'électrolyte. Il a été également étudié des matériaux conduc- teurs de métaux alcalins obtenus par mélange d'un ionomère (i) obtenu par neutralisation d'un polyacide au sens de BRÈNSTED par un hydroxyde de métal alcalin MOH, et d'un solvant polaire (ii) capable de dissoudre ou au moins de plastifier l'ionomère (i). Il a été récemment montré que des ionomères, tels que le poly(styrène sulfonate) de sodium devenaient des polyélectrolytes conducteurs du seul ion sodium lorsqu'ils étaient plastifiés par du poly(éthylenéglycol) (PEG) de faible masse molaire (L.C. HARDY et D.F. SHRIVER, Journal of American Chemical Society, 1985, 107, 3823). Néanmoins la valeur de la conductivité à température ambiante reste inférieure à 10 6Q-1cm-1. Le brevet FR.2 597 491 décrit un procédé de fabrication de colloïdes d'ionomères perfluorés par dissolution dans un solvant polaire adéquat de sels de NAFION (polymère fluoré porteur de groupements échangeurs d'ions SO3M; marque -4 - déposée de la Société DU PONT de NEMOURS); M étant un cation métallique ou une entité cationique plus complexe. La conductivité ionique de tels colloïdes (sols ou gels) peut atteindre 5 10-3 -1cm-1 à température ambiante. Tou- tefois, les produits utilisés sont d'un prix de revient élevé qui limite l'usage d'un tel matériau. Enfin, de nombreux travaux ont porté sur des ma- tériaux obtenus par combinaison d'un ionomère (i) tel que défini précédemment et d'une polybase (iii) d'un polymère au sens de BRONSTED, c'est-à-dire présentant des centres accepteurs de protons. L'association par liaison hydrogène entre fonctions acides du premier polymère et fonctions basiques du second, peut conduire en effet à la formation d'un complexe intermoléculaire, les polymères étant mis dans un solvant commun pour le mélange. Il est connu par exemple que l'addition de solutions aqueuses d'un polyéther du type polyoxyéthylène et d'acide polyacrylique conduit à un précipité présentant un caractère amorphe et d'aspect caoutchouteux dont la température de transition vitreuse est intermédiaire entre celle du polyoxyéthylène et celle de l'acide polyacrylique. Dans le complexe formé, les deux polymères sont très fortement imbriqués en raison du très grand nombre de ponts hydrogène qui s'établissent. Ainsi de nombreux complexes polymères donneurs de protons- polymères accepteurs de protons sont de façon générale susceptibles d'être obtenus à condition que les forces d'interaction entre eux soient supérieures à la somme des énergies de solvatation dans les solutions initiales. Par contre, il en est autrement si préalablement au mélange des polymères un certain nombre des fonctions acides sont neutralisées par une base telle un hydroxyde de lithium, de sodium ou de potassium. La complexation en- tre les deux polymères ne peut plus s'effectuer que par l'intermédiaire des fonctions acides non neutralisées et de plus avec des longueurs de corrélation plus faibles dans la mesure o des interactions répulsives apparaissent entre les groupes -COO ionisés et les oxygènes du polyéther. Cette neutralisation partielle permet donc d'introduire les cations souhaités au sein du matériau macromoléculaire, lui - 5 - conférant ainsi le caractère de conducteur ionique et de plus l'écartement des chaînes dû à ces interactions répul- sives entraîne une expansion des polymères qui se pré- sentent maintenant sous forme d'un gel facilement applica- ble en couches minces. Au-delà d'un certain taux limite de neutralisa- tion am, le complexe ne se forme plus et il apparaît une séparation des différentes phases - sauf à utiliser des quantités de solvants incompatibles avec les utilisations envisagées - comme il a été montré dans l'article de M. TSUCHIDA and al, Solid State Ionics 116 (1983) 227-233. Par neutralisation partielle, on doit donc entendre un taux de neutralisation a tel que 0 Une conduction suffisante n'est possible qu'en présence d'un solvant basique qui permet de soustraire les cations alcalins à l'influence des groupes -COO du poly- mère acide. En l'absence d'un tel solvant basique, les paires d'ions sont en effet si fortement associées que le cation n'est pratiquement plus mobile ce qui donne un ma- tériau assez mauvais conducteur ionique. Lorsque de l'eau est utilisée comme solvant ba- sique, on obtient une conductivité ionique très élevée, par exemple de l'ordre de 10-3 Ohms-1 cm-1 à 20 C, soit de 100 à 1000 fois supérieure à celle des matériaux macromolécu- laires à conductivité ionique connue. Toutefois, cette conductivité élevée est probablement pour partie due à la dissociation de l'eau provenant du solvant et aux protons du polymère acide. D'autre part nous avons indiqué précé- demment que la présence d'eau n'est pas toujours souhaita- ble dans les dispositifs électrochimiques, notamment les dispositifs qui utilisent des électrodes réversibles au contact d'une solution aqueuse tels les dispositifs dans la composition desquels entrent des matériaux électrochromes. Dans ces cas, il est préférable d'utiliser comme solvant basique un solvant organique polaire, choisi par ailleurs en fonction de la nature des polymères acide et basique, (le solvant basique doit en effet ne pas donner lieu à une démixtion du mélange de polymères), de l'acidité du polymère acide, du taux a de neutralisation et de la - 6 - nature du cation M, sachant par exemple que l'interaction des groupes COO avec M diminue dans la série Li+, Na+, K et de ses domaines de stabilité thermique et électrochimi- que encore que sur ces derniers points la plupart des sol- vants organiques polaires présentent des propriétés supé- rieures à celles de l'eau. Les auteurs de la présente invention se sont donc efforcés de fournir de nouveaux matériaux à conductivité ionique, faciles à préparer, de faible prix de revient, présentant des propriétés filmogènes et dont la conduction ionique soit suffisante notamment pour leur utilisation dans des systèmes électrochromes. Les matériaux à conductivité. ionique selon l'in- vention sont des matériaux colloïdes conducteurs de cations alcalins constitués par un mélange dans des proportions adéquates d'un ionomère (i) obtenu par neutralisation d'un polyacide au sens de BRÈNSTED par un hydroxyde de métal alcalin MOH; le taux de neutralisation a étant tel que 0 niques fixés à la chaîne polymérique associés à des cations alcalins M+ et d'un solvant polaire (ii), capable de solu- biliser ou de plastifier l'ionomère (i) et d'assurer une dissociation partielle des ions et paires d'ions et le transport des ions M+. A titre d'exemples, de polyacides convenant pour les ionomères (i) citons les polymères acides du type acides polycarboxyliques, polysulfoniques, polyphosphori- ques, etc... dont les groupes acides -COOH, -SO3H, -PO3H2 ou >PO3H peuvent être facilement neutralisés par un hydroxyde de métal alcalin, à l'exclusion des composés du type NAFION. Dans les acides polycarboxyliques citons par exemple l'acide polyacrylique (PAA), l'acide polyméthacry- que (PMMA) et leurs copolymnères avec des motifs amines, amides, etc... Le solvant polaire (ii) assure la dissociation partielle des paires -COOM+, -SO3 M+, -PO3H-M+, >PO3 M+, +3 etc... et le transport des ions M. En effet, l'ionomère (i) "sec" ne présente qu'une très faible conductivité, par exemple inférieure à 10-9 1cm1. Notons que de façon gé- nérale, dans la série des alcalins, l'interaction entre l'anion et M+ augmente lorsque l'on passe de Cs a K, Na et Li+ La nature du solvant polaire (ii) dépend de la nature du polyacide, de son taux de neutralisation et dans une moindre mesure de la nature de M. De façon générale, le solvant pourra être choisi avantageusement dans la liste des solvants ou mélanges de solvants couramment utilisés dans les générateurs électrochimiques. Ce sont par exemple des solvants dipolaires aprotiques appartenant à la famille des amides, non susbtitués, N-monosubstitués ou N-N-disubs- titués. Citons parmi les plus usuels, le formamide, 1 acétamide, le N-méthylformamide (NMF), le N-méthylacéta- mide (NMA), le N-N-diméthylformamide (DMF), le N-N-diméthy- lacétamide (DMA), etc.... D'autres solvants dipolaires aprotiques de cons- tante diélectrique relativement élevée sont l'acétronitrile (AN), le diméthylsulfoxyde (DMSO), le carbonate de propylène (CP), le carbonate d'éthylène glycol (CEG), 1l'hexaméthylphosphoramide (HMPA), 1l'hexaméthylphosphotria- mide (HMPT), les pyrrolidones, etc.. Enfin, dans la famille des solvants polaires à caractère donneur de proton, citons les alcools et les po- lyalcools. Parmi ces derniers, l'éthylène glycol (EG), le propylène glycol, le diéthylène glycol, le glycérol, etc... D'un intérêt plus particulièrement avantageux sont les polyéthylèneglycols H(OCH2CH2)nOH (PEG) dont la masse est faible, par exemple entre 200 et 1000 et qui sont des liquides près de la température ambiante (la tempéra- ture de fusion du PEG de masse 1000 est de l'ordre de 37 C) et dont le rôle de plastifiant est en effet bien connu. Le matériau à conductivité ionique selon l'in- vention peut également comporter un troisième constituant (iii) formé par une polybase au sens de BRÈNSTED, c'est-à- dire présentant des centres accepteurs de protons, soluble dans le solvant (ii) et ne donnant pas de précipité solide avec l'ionomère (i). Le rôle de la polybase (iii) est d'une part d'augmenter la viscosité du milieu et donc de - 8 - faciliter l'élaboration de l'électrolyte en couche mince dans un dispositif électrochimique, et d'autre part de contribuer à la dissociation de la paire d'ions en solvat- ant le cation M comme cela se produit dans les complexes du type polyéther-sels de lithium précédemment décrits. Il est essentiel que l'addition de cette polybase (iii) au mélange ionomère (i)/solvant (ii) ne produise ni précipitation due à la formation d'un complexe de polymères entre (i) et (iii), ni séparation en deux phases liquides de concentration différente en espèces dissoutes. Les trois constituants (i), (ii) et (iii) devront donc être choisis de façon à donner une phase homogène de type sol ou gel. A titre de polybase (iii), on peut utiliser des polyéthers - par exemple le polyoxyéthylène (POE) - des polyamides - par exemple le polyvinylpyrolidone (PVP), les polyacrylamides - ou des polyimines - par exemple le poly- éthylènimine (PEI). On incluera également dans cette famille des po- lybases (iii), les polyéthylèneglycols (PEG) dont la masse est supérieure à 1000 et inférieure à 10 000 qui comportent un nombre très prédominant de fonctions "éther" par rapport aux fonctions "alcool" terminales et qui sont solides à températures ambiantes; des PEG de masse comprise entre et 10 000 étant avantageusement disponibles commer- cialement en un grand nombre de spécimens. - La matériau conducteur ionique selon l'invention peut enfin contenir un quatrième constituant à savoir un sel inorganique MX (iv), soluble dans le solvant (ii) ou M+ est le même cation alcalin que celui utilisé lors de la neutralisation du polyacide (i) et o X un anion monovalent tel un halogénure, Co104, BF4, CF3SO3, etc... - Il a été en effet observé que l'addition d'un sel inorganique (iv) au mélange ternaire (i), (ii), (iii) pou- vait modifier favorablement la viscosité du milieu et aug- menter la conductivité de façon appréciable. Bien entendu, un des avantages de la solution ternaire qui est de présenter une conduction essentielle- ment cationique est alors perdu, car l'augmentation de conductivité dans le mélange quaternaire est alors due pour - 9 - partie au transport de l'anion X. Cependant, il peut rester intéressant dans certaines applications d'augmenter la conductivité cationique dans la mesure o le transport de l'anion ne provoque pas aux électrodes de réactions pa- rasites indésirables. Divers matériaux colloïdes à conductivité ionique conformes à l'invention ont été préparés en respectant le protocole suivant: PREPARATION OU SELECTION DES CONSTITUANTS (i) - IONOMERES Certains ionomères sont commercialement disponibles. Par exemple, le poly (sodium 4-styrènesulfonate) de formule [CH2CH(C6H4SO3Na)] n, le sel de sodium de l'acide poly (vinylsulfonique) de formule [CH2CH(SO3Na)]n, etc... Plus généralement, ce sont cependant les formes polyacides qui sont commercialement disponibles. Il devra alors être pro- cédé à la neutralisation d'un certain pourcentage c des groupes acides portés par le polymère, a étant compris par exemple entre 1 % et 100 %, c'est-à-dire 0,01 et 1. Cette neutralisation est effectuée avec des solutions aqueuses titrées de LiOH, NaOH ou KOH, ajoutées en quantité connue à une solution aqueuse du polyacide. EXEMPLE: Partant d'une solution aqueuse commerciale de PAA à 37 % (Aldrich MW170 000) et de monohydrate d'hydroxyde de lithium LiOH,H20 (Aldrich 99,9 %): on pèse 20 g de la solution aqueuse de PAA, ce qui cor- respond à 20 x 37/100 x 1/72 = 0,1028 motif -CH2CH(COOH)- On dissoud 2,098 g de LiOH,H20 dans de l'eau distillée et on ajuste le volume de la solution à 100 ml. La solution obtenue est en principe 0,5 M en LiOH. Cependant sa mola- rité exacte est vérifiée par titration avec HCl 0,5N pour tenir compte d'une évolution éventuelle du produit commer- cial de départ par hydratation et carbonatation. 0,01028 x 1000/ 0,5 = 20,56 ml de la solution 0,5M LiOH sont ajoutés aux 20 g de solution aqueuse de PAA à 37 %. Le mélange est brassé avec un agitateur magnétique dans un bécher pendant environ 1 heure pour une homogénéisation complète. On obtient alors une solution aqueuse de PAA neutralisé à - 10 - % par LiOH, c'est-à-dire que 10 % des groupes acides -COOH ont été remplacés par des paires d'ions -COO-Li. Ce taux de neutralisation peut évidemment être ajusté à n'im- porte quelle valeur comprise entre 0 et 100 % en redéfi- nissant le volume de la solution LiOH 0,5 M à ajouter ini- tialement. De la même façon, il est facile de remplacer la solution de LiOH par des solutions titrées de NaOH ou KOH de façon à introduire des groupes COO-Na+ ou COO - +. A ce stade, il peut être avantageux d'évaporer l'eau pour obtenir l'ionomère sec. Ceci est effectué en chauffant le mélange vers 60 C sous vide primaire pendant plusieurs heures jusqu'à obtention d'une masse solide blanchâtre qui peut être réduite à l'état de poudre sous air sec ou sous azote sec dans une boite à gants. La poudre d'ionomère est en- suite dispersée dans 200 ml de méthanol anhydre et le mé- lange est soumis à agitation en chauffant légèrement, par exemple à 50 C jusqu'à dissolution complète. A la fin de l'opération, le volume de la solution est complété à 200 ml dans une fiole jaugée et on dispose alors, dans le cas de l'exemple cité ci-dessus d'une solution méthanolique de PAA o 10 % de protons acides ont été remplacés par Li+ et qui contient 0, 1029 motifs élémentaires dans 200 ml soit 0,514 motifs/litre. L'étape de redissolution de la poudre d'ionomère dans le méthanol est relativement longue et il peut être avantageux de faire appel à une méthode de neutralisation décrite dans la littérature o l'on utilise les méthanolates de lithium LiOCH3 ou de sodium NaOCH3 produits respectivement par ac- tion du lithium ou du sodium sur le méthanol. Les acides polycarboxyliques tels que PAA ou PMAA étant solubles dans le méthanol, on dispose d'une méthode qui permet d'obtenir directement des solutions méthanoliques d'ionomère en évitant complètement l'eau. L'intérêt d'une solution méthanolique des ionomères (i) est que le méthanol est un solvant volatil qui pourra être fa- cilement évaporé par la suite au profit d'un solvant po- laire peu volatil. Il pourra aussi être intéressant de mé- langer la solution méthanolique de l'ionomère (i) avec une - 11 - solution de la polybase (iii) dans un solvant polaire (ii). (ii) - SOLVANTS Nous avons utilisé des solvants du commerce de haute pure- té. Par exemple, le méthanol, le diméthylsulfonide, etc... étaient de qualité "spectrophotométrique" (Aldrich 99,9 %). Nous n'avons pas effectué de purification supplémentaire mais simplement observé les précautions usuelles pour garder ces solvants anhydres. Le choix du solvant est guidé en premier lieu par son ap- titude à solubiliser les autres constituants. Nous nous sommes référés à des ouvrages tels que "Encyclopedia of Polymer Science and Technology, Ed. board H.F. MARK, N.G. GAYLORD and N.M. BIKALES, Interscience Publishers". (iii) - POLYMERES BASIQUES Des solutions mères des polymères basiques dans les sol- vants polaires anhydres (ii) ont également été préparées. Leur concentration, lorsque la solubilité dans le solvant le permet, a été ajustée autour de 0,5 motif/litre. (iv) - SELS INORGANIQUES MX Les sels de Li, Na ou K (halogénures, chlorates, triflates, etc...) sont également mis en solution au préalable dans un solvant polaire (ii) ou éventuellement dans le méthanol. II - PREPARATION ET CARACTERISATION DE MELANGES 1 - SOLUBILISATION OU PLASTIFICATION D'UN IONOMERE (i)/(ii) Les polyélectrolytes obtenus par solubilisation d'un ion- omère dans l'eau et dans le méthanol ont été très étudiés dans la littérature. Dans le cas du système PAA, aLi +/méthanol ou aLi+ repré- sente le degré de neutralisation par LiOH, nous avons me- suré la conductivité de solutions relativement concentrées en polymère. EXEMPLE i: La solution méthanolique de PAA(O,1 Li+) à 0,514 motif/litre a été chauffée sous vide primaire à en- viron 500C de façon à la dégazer et à éliminer une partie du méthanol. On a obtenu une solution à 0,72 motif/litre après environ 1 heure de ce traitement. La conductivité ionique de cette solution est de 8 10 4 -1cm1 à 300 K. Avec des solvants plus polaires, moins volatils que le mé- thanol, cette propriété de polyélectrolyte est conservée. - 12 - EXEMPLE 2: A 20 ml d'une solution méthanolique de PAA,- O,lLi de concentration 0,514 motif/litre sont ajoutés 0,462 g de PEG (Aldrich) de masse 1000. Le mélange est soumis à agitation jusqu'à homogénéisation complète, c'est-à-dire pendant environ 30 minutes. Ensuite on procède à une évaporation du méthanol sous vide primaire en chauffant le mélange vers 60 C. Le produit final est un élastomère transparent de forte viscosité, mais à partir duquel il est possible d'effectuer un prélèvement pour une mesure de conductivité. La concentration finale de PAA,0,lLi dans le PEG de masse 1000 est de l'ordre de 9,45 motifs/litre, c'est-à-dire qu'il y a pratiquement le même nombre de groupes carboxyliques ou carboxylates que de groupes -OCH2CH2-. Les mesures de conductivité de ce matériau, en fonction de la température et après un desséchage supplémentaire de 24 heures sous vide à 80 C "in situ", donnent les résultats suivants: - I toc 80 60 20 i ( o-1cm-) 6,9 10-5 2,5 10-5 1,7 10-6 EXEMPLE: A 20 ml d'une solution méthanolique de PAA; 0,2Li de concentration 0,514 motif/litre sont ajoutés 5 ml de DMSO. Après homogénéisation, le mélange est chauffé sous vide primaire à 80 C pendant 12 heures environ pour éli- miner le méthanol et une partie du DMSO. On obtient une première solution de PAA,0,2Li dans le DMSO à 18 % en poids de polymère, c'est-à-dire de concentration 2,4 mo- tifs/litre. Des évaporations ultérieures sur une partie de cette solution produisent des solutions plus concentrées et dont la viscosité est de mieux en mieux adaptée à la fa- brication de couches minces. Les concentrations C de ces solutions et leur conductivités a à 300 K sont reportées dans le tableau suivant: - 13 - C (motifs/litre) 2,4 3,5 6,8 a(Q-l cm-1) 4 10 4 9,6 10-5 5,5 10-5 Le même protocole appliqué à une solution PAA, O.1Li+ dans le DMSO a donné les résultats suivants: la première solu- tion, plus diluée que précédemment était de 0,8 mo- tif/litre. Sa conductivité à 300 K: a=4,4 10-41cm1. Après évaporation jusque vers des concentrations de l'ordre de 5 motifs/litre: a=3 10 5-lcm-1 Notons que dans les exemples précédents, le point de départ a toujours été une solution méthanolique de l'ionomère. Ceci est indispensable avec les solvants très visqueux tels que le PEG 1000, mais avec un solvant tel que le DMSO on peut éviter le passage par la solution méthanolique en dissolvant directement l'ionomère sec et anhydre PAA,aLi+ *dans le DMSO. Signalons cependant qu'avec certains solvants polaires tels que le sulfolane et le propylène de carbonate, l'ionomère PAA,aLi+ donne lieu à un précipité solide. Le sulfolane et le propylène de carbonate sont donc des exemples de solvants polaires à exclure dans ce cas. 2 - MELANGE TERNAIRE IONOMERE/POLYBASE/SOLVANT Le nombre de combinaisons possibles pour conserver une so- lution colloïdale homogène est encore plus restreint lors- que l'on ajoute une polybase. Il faut en effet éviter les démixtions ou les précipités. EXEMPLE: A 20 ml d'une solution de polyvinylpyrrolidone (PVP, Aldrich MW40 000) de concentration 0,5 motif/litre dans le DMSO sont ajoutés 0,73 g de PAA, 0,15Li sous forme de poudre anhydre. Apres agitation pendant plusieurs heures, on obtient une solution homogène dans laquelle il y a à peu près le même nombre de motifs des deux polymères. Cette solution est ensuite chauffée vers 70 C sous vide primaire pendant plu- sieurs heures afin de la dégazer et d'éliminer une partie du DMSO. Lorsqu'elle est rendue à un état colloïdal qui se prête à la fabrication de couches minces, sa conductivité à 300 K est de 8 10-51cm. 14 - III- APPLICATIONS Les matériaux colloïdes selon l'invention se prêtent très facilement à une mise en oeuvre sous forme de couches minces et trouvent en raison de leur conductivité ionique élevée une application dans divers dispositifs électrochi- miques, tels que des générateurs. Une application plus particulièrement intéressante notamment en raison de l'ab- sence totale d'eau est leur application comme couche élec- trolytique d'une cellule électrochrome, notamment d'un vi- trage électrochrome constitué par exemple de l'empilement suivant: verre/électrode transparente (In203)/matériau électrochrome (W03)/matériau colloïde selon l'inven- tion/contre-électrode/électrode transparente (In203)/verre. Un tel vitrage peut être réalisé, en choissant comme élec- trolyte un système PAA-O,2 Li avec 2,4 motifs par litre et comme contreélectrode une couche d'oxyde de nickel suivant les enseignements de la demande de brevet français n 88.15086 déposée le 21 novembre 1988 au nom de la demande- resse. - 15 - REVENDICATIONS 1. Matériau colloïde conducteur de cations alca- lins constitué par le mélange dans des proportions adé- quates: - d'un ionomère (i) obtenu par neutralisation d'un poly- acide au sens de BRÈNSTED par un hydroxyde de métal alcalin MOH, le taux de neutralisation a étant tel que 0 des groupes anioniques fixés à la chaîne polymérique asso- ciés à des cations alcalins M+, - d'un solvant polaire (ii), capable de solubiliser ou de plastifier l'ionomère (i) et d'assurer une dissociation partielle des ions et paires d'ions et le transport des ions M+. 2. Matériau colloïde conducteur de cations alca- lins selon la revendication 1, caractérisé en ce que le polyacide est un polymère acide du type acide polycarboxy- lique, acide polysulfonique, acide polyphosphorique ou acide polyphosphoreux. 3. Matériau colloïde conducteur de cations alca- lins selon la revendication 2, caractérisé en ce que le polyacide est un acide polycarboxylique choisi parmi l'acide polyacrylique PAA, l'acide polyméthylacrylique (PMMA) et leurs copolymères avec des motifs amines ou amides. 4. Matériau colloïde conducteur de cations alca- lins selon l'une des revendications précédentes, caracté- risé en ce que le solvant polaire (ii) est formé d'un ou d'une combinaison de solvants dipolaires aprotiques sui- vants: formamide, acétamide, N-méthylformamide (NMF), N-méthylacétamide (NMA), N-N-diméthylformamide (DMF), N-N- diméthylacétamide (DMA), acétonitrile, diméthylsulfoxide (DMSO) sulfolane, carbonate de. propylène (CP), carbonate 3.5 d'étylène glycol (CEG), héxaméthylphosphoramide (HMPA), héxaméthylphosphotriamide (HMPT), pyrrolidone. 5. Matériau colloïde conducteur de cations alca- lins selon l'une des revendications 1 à 3, caractérisé en ce que le solvant polaire (ii) est un solvant polaire - 16 - donneur de protons choisi parmi le groupe suivant: éthylèneglycol (EG), propylène glycol, diéthylène glycol, glycérol, polyéthylèneglycols (PEG) de masse comprise entre et 1000. 6. Matériau colloïde conducteur de cations alca- lins selon l'une des revendications précédentes, caracté- risé en ce qu'il comporte en outre un troisième constituant (iii), formé par une polybase au sens de BRONSTED, c'est- à-dire présentant des centres accepteurs de protons, solu- ble dans le solvant (ii) et ne donnant pas de précipité solide avec l'ionomère (i). 7. Matériau colloïde conducteur de cations alca- lins selon la revendication 6, caractérisé en ce que la polybase (iii) est choisie parmi le groupe suivant: poly- ethers (par exemple polyoxyéthylène (PEO), polyamides (par exemple polyvinylpyrrolidone (PVP), polyacrylamides), po- lyimides (par exemple polyéthylènimide (PEI), poly- éthylèneglycols (PEG) de masse comprise entre 1000 et 10000. 8. Matériau colloïde conducteur de cations alca- lins selon l'une des revendications 6 à 7, caractéerisé en ce qu'il comporte en outre un quatrième constituant (iv) formé par un sel inorganique MX soluble dans le solvant (ii), M+ étant le même cation alcalin que celui utilisé lors de la neutralisation du polyacide (i) et X un anion monovalent. 9. Matériau colloïde conducteur de cations alca- lins selon la revendication 8, caractérisé en ce que X est un anion choisi parmi le groupe suivant: CI, Bi, F, 1, CLO4, BF4, CF3SO3. 10. Application du matériau colloïde selon l'une des revendications 1 à 9 à la réalisation de systèmes électrochromes.